(57)【要約】【課題】ステップ（ａ）及び（ｃ）の少なくとも１つにおいて共触媒が適用され、ステップ（ａ）及び（ｃ）の少なくとも１つにおいて不均化触媒が適用される、淡色ロジンエステルを調製するための３ステップの方法が開示される。第２のステップにおいて、蒸留ロジンが得られるが、それはポリオールでエステル化されて淡色ロジンエステルになる。【解決手段】一実施形態において、共触媒は、０．５を超える三重項形成量子収率（ΦＴ）及び０．５マイクロ秒を超える三重項寿命（τＴ）を有する。別の実施形態において、共触媒は、アクリドン、アントロン、９−フルオレノン、チオキサントン、キサントン、誘導体、及びそれらの組み合わせから選択される。【選択図】なし【特許請求の範囲】
【請求項１】
ロジンエステルの調製方法であって：
ａ）実質的に不活性な環境でロジンを加熱するステップ；
ｂ）得られたロジン組成物を減圧下で蒸留するステップ；及び
ｃ）蒸留ロジン組成物を、１つ以上の多価アルコール、及び任意選択的に１つ以上のモノカルボン酸、及び任意選択的に１つ以上のポリカルボン酸と反応させるステップを含み、
ステップ（ａ）及び（ｃ）の少なくとも１つにおいて、共触媒が適用され、
ステップ（ａ）及び（ｃ）の少なくとも１つにおいて、不均化触媒が適用され、
前記共触媒は、以下の式によって表される化合物を含み：
【化１】
2020100615.tif 000006
（式中、ｎ＝０、１又は２であり；
Ｘは、酸素、硫黄、窒素又は炭素を表し；
Ｚ１、Ｚ２、Ｚ３、Ｚ４、Ｚ５、Ｚ６、Ｚ７及びＺ８は、同一であり又は異なり、それぞれ炭素又は窒素を表し；
Ｒ１、Ｒ２、Ｒ３、Ｒ４、Ｒ５、Ｒ６、Ｒ７及びＲ８は、同一であり又は異なり、それぞれ独立して水素、アルキル基、アリール基、アリールアルキル、アルケニル基、アリールアルケニル基、アルキニル基、アリールアルキニル基、シクロアルキル基、シクロアルキルアルキル基、アルキレン基、シクロアルキルアルキレン基、アルキニレン基、フェニル基、トリル基、ナフチル基、ピリジル基、フリル基、アシル基、プロピオニル基、ホルミル基、ベンゾイル基、アセトキシ基、ハロゲン、アルコキシ基、アミノ基、ベンジル、ハロゲン置換ベンジル基、アルキル置換ベンジル基、アルコキシ置換ベンジル基、ハロゲン置換アリール基、アルキル置換アリール基、アルコキシ置換アリール基、ジアルキルアミノ基、モノアルキルアミノ基、モノアルキルアミド基、ジアルキルアミド基、シアノ基、ヒドロキシメチル基、ヒドロキシアルキル基、トリフルオロメチル基、トリフルオロメトキシ基、トリフルオロメチルチオ基、トリフルオロメチルスルホニル基、ニトロ基、カルボキシル基、ヒドロキシル基、アルコキシアルキル基、アリールオキシアルキル基、スルファモイル基、ジメチルスルファミド基、スルフヒドリル基、アルキルスルホニル基、アリールスルホニル基、アルキルスルフィニル基、アリールスルフィニル基、アルキルスルファニル基、アリールスルファニル基、メトキシカルボニル基、エトキシカルボニル基、イソプロポキシカルボニル基、カルバモイル基、塩化カルボニル基、ホスフィン基、リン酸基、ホスホジエステル基、ホスホン酸基、オキシラニルアルキル基、カルボキシアルキル基、カルボキシアルキル基、グルコピラノシル基及びグルコピラノシルオキシ基の群から選択される）、
前記不均化触媒が、ステップ（ａ）及び（ｃ）で適用される化学物質の総重量に対して、０．００１重量％〜５．０重量％の量で存在し、
前記共触媒が、ステップ（ａ）及び（ｃ）で適用される化学物質の総重量に対して、０．００１重量％〜５．０重量％の量で存在する、方法。
【請求項２】
前記共触媒が、０．５を超える三重項形成量子収率（ΦＴ）及び０．５マイクロ秒を超える三重項寿命（τＴ）を有する、請求項１に記載の方法。
【請求項３】
前記共触媒が、アクリドン、アントロン、９−フルオレノン、チオキサントン、キサントン、誘導体、及びそれらの組み合わせのうちの少なくとも１つを含む、請求項１又は２に記載の方法。
【請求項４】
前記不均化触媒が、２，２’チオビスフェノール、３，３’−チオビスフェノール、４，４’−チオビス（レゾルシノール）、１，１’−チオビス（ピロガロール）、４，４’−チオビス（６−ｔ−ブチル−ｍ−クレゾール）、４，４’−チオビス（６−ｔ−ブチル−ｏ−クレゾール）、チオビスナフトール、２，２’−チオ−ビスフェノール、３，３’−チオ−ビスフェノール、パラジウム、ニッケル、白金、Ｐｄ／Ｃ、ヨウ素、ヨウ化物、硫化物、ポリ−ｔ−ブチルフェノールジスルフィド、４，４’チオビス（２−ｔ−ブチル−５−メチルフェノール、ノニルフェノールジスルフィドオリゴマー、アミルフェノールジスルフィドポリマー、及びそれらの組み合わせの群から選択される、請求項１又は２に記載の方法。
【請求項５】
ステップ（ａ）のロジンが、トール油ロジン、ガムロジン、ウッドロジン、水素化ロジン、脱水素化ロジン、蒸留又は結晶化により精製されたロジン、及びそれらの組み合わせを含む、請求項１又は２に記載の方法。
【請求項６】
前記１つ以上の多価アルコールが、２〜１０の平均ヒドロキシル官能価を有し、該多価アルコールが２〜３０個の炭素原子を含む、請求項１又は２に記載の方法。
【請求項７】
前記１つ以上の多価アルコールが、グリコール、プロピレングリコール、ジエチレングリコール、トリエチレングリコール、テトラエチレングリコール、ネオペンチルグリコール、トリメチレングリコール、グリセロール、トリメチロールプロパン、トリメチロールエタン、ペンタエリスリトール、ペンタエリスリトール工業用グレード、ジペンタエリスリトール、トリペンタエリスリトール、１，４−シクロヘキサンジオール、ポリエチレングリコール、ポリグリセロール、ポリグリセロール工業用グレード、ポリグリセロール−３、ポリグリセロール−４、１，４−ブタンジオール、シクロヘキサン−１，４−ジメタノール、トリシクロ［５．２．１．０（２．６）］デカン−４，８−ジメタノール、水素化ビスフェノールＡ（４，４’−イソプロピリデンジシクロヘキサノール）、マンニトール、ソルビトール、キシリトール、マルチトール、ラクチトール、及びそれらの組み合わせの少なくとも１つを含み、
１つ以上の多価アルコールの量が、ステップ（ｃ）における反応物の総重量に対して、６重量％〜４０重量％である、請求項１又は２に記載の方法。
【請求項８】
前記１つ以上のモノカルボン酸が、ギ酸、酢酸、プロピオン酸、酪酸、吉草酸、カプロン酸、エナント酸、カプリル酸、ペラルゴン酸、カプリン酸、ラウリン酸、ミリスチン酸、パルミチン酸、ステアリン酸、アラキジン酸、ベヘン酸、セロチン酸、安息香酸、フェニル酢酸、シクロプロパンカルボン酸、シクロペンタンカルボン酸、シクロヘキサンカルボン酸、リノール酸、α−リノレン酸、エライジン酸、サピエン酸、アラキドン酸、ミリストレイン酸、パルミトレイン酸、オレイン酸、ミリスチン酸、イソステアリン酸、トール油脂肪酸、及びそれらの組み合わせの少なくとも１つを含み、前記１つ以上のモノカルボン酸が、ステップ（ｃ）の反応物の総重量に対して、１５重量％〜７５重量％の量で存在する、請求項１又は２に記載の方法。
【請求項９】
前記１つ以上のポリカルボン酸が、アジピン酸、３−メチルアジピン酸、コハク酸、セバシン酸、１，４−シクロヘキサンジカルボン酸、１，３−シクロヘキサンジカルボン酸、１，２−シクロヘキサンジカルボン酸、１，２−シクロペンタンジカルボン酸、１，３−シクロペンタンジカルボン酸、ロジン二量体、イソフタル酸、テレフタル酸、フタル酸、ＴＯＦＡ二量体、水素化ＴＯＦＡ二量体、２−（２−カルボキシフェニル）安息香酸、２，５−フランジカルボン酸、ショウノウ酸、ｃｉｓ−ノルボルネン−ｅｎｄｏ−２，３−ジカルボン酸、トリメリット酸、２，６−ナフタレンジカルボン酸、シュウ酸、マロン酸、グルタル酸、ピメリン酸、スベリン酸、アゼライン酸、ブラシル酸、ドデカン二酸、タプシン酸、トリメシン酸、及びそれらの組み合わせの少なくとも１つを含み、前記ポリカルボン酸が、ステップ（ｃ）で適用された反応物の総重量に対して、６重量％未満の量で存在する、請求項１又は２に記載の方法。
【請求項１０】
ステップ（ａ）のロジンの加熱が、２４０℃〜３００℃で１５分〜１０時間行われ、
ステップ（ｂ）の得られたロジン組成物の蒸留が、０．００２〜２５ｍｂａｒの圧力下であり、
ステップ（ｃ）のロジンエステル化が、２４０℃〜３００℃で３〜１８時間行われる、
請求項１又は２に記載の方法。
【請求項１１】
ステップ（ｃ）における混合物をエステル化触媒に接触させることをさらに含み、前記エステル化触媒が、酢酸、ｐ−トルエンスルホン酸、メタンスルホン酸、次亜リン酸、硫酸、ホウ酸、亜リン酸エステル、亜リン酸トリフェニル、アルカリ金属水酸化物、水酸化カルシウム、金属酸化物、ＳｉＯ２担持及びＡｌ２Ｏ３担持金属酸化物、陽イオン交換樹脂、酸化カルシウム、酸化マグネシウム、酸化亜鉛、酸化アルミニウム、カルシウムビス−モノエチル（３，５−ジ−ｔｅｒｔ−ブチル−４−ヒドロキシベンジル）ホスホネート、並びにそれらの組み合わせの群から選択される、請求項１又は２に記載の方法。
【請求項１２】
ステップ（ａ）において共触媒が適用される、請求項１又は２に記載の方法。
【請求項１３】
ステップ（ａ）において、共触媒及び不均化触媒が適用される、請求項１又は２に記載の方法。
【請求項１４】
ロジンエステルが、３未満のニートガードナー色、３０ｍｇＫＯＨ／グラム未満の酸価の値、３０％未満のＰＡＮ値及び３０ｍｇＫＯＨ／ｇ未満のヒドロキシル価を有する、請求項１又は２に記載の方法によって生成される、ロジンエステル。
【請求項１５】
ロジン組成物を、０．００１重量％から５．０重量％の共触媒の存在下で、１つ以上の多価アルコール、及び任意選択的に１つ以上のモノカルボン酸、及び任意選択的に１つ以上のポリカルボン酸と反応させることにより調製されるロジンエステルであって、前記共触媒が、以下の式によって表される化合物を含み：
【化２】
2020100615.tif 000007
（式中、ｎ＝０、１又は２であり；
Ｘは、酸素、硫黄、窒素又は炭素を表し；
Ｚ１、Ｚ２、Ｚ３、Ｚ４、Ｚ５、Ｚ６、Ｚ７及びＺ８は、同一であり又は異なり、それぞれ炭素又は窒素を表し；
Ｒ１、Ｒ２、Ｒ３、Ｒ４、Ｒ５、Ｒ６、Ｒ７及びＲ８は、同一であり又は異なり、それぞれ独立して水素、アルキル基、アリール基、アリールアルキル、アルケニル基、アリールアルケニル基、アルキニル基、アリールアルキニル基、シクロアルキル基、シクロアルキルアルキル基、アルキレン基、シクロアルキルアルキレン基、アルキニレン基、フェニル基、トリル基、ナフチル基、ピリジル基、フリル基、アシル基、プロピオニル基、ホルミル基、ベンゾイル基、アセトキシ基、ハロゲン、アルコキシ基、アミノ基、ベンジル、ハロゲン置換ベンジル基、アルキル置換ベンジル基、アルコキシ置換ベンジル基、ハロゲン置換アリール基、アルキル置換アリール基、アルコキシ置換アリール基、ジアルキルアミノ基、モノアルキルアミノ基、モノアルキルアミド基、ジアルキルアミド基、シアノ基、ヒドロキシメチル基、ヒドロキシアルキル基、トリフルオロメチル基、トリフルオロメトキシ基、トリフルオロメチルチオ基、トリフルオロメチルスルホニル基、ニトロ基、カルボキシル基、ヒドロキシル基、アルコキシアルキル基、アリールオキシアルキル基、スルファモイル基、ジメチルスルファミド基、スルフヒドリル基、アルキルスルホニル基、アリールスルホニル基、アルキルスルフィニル基、アリールスルフィニル基、アルキルスルファニル基、アリールスルファニル基、メトキシカルボニル基、エトキシカルボニル基、イソプロポキシカルボニル基、カルバモイル基、塩化カルボニル基、ホスフィン基、リン酸基、ホスホジエステル基、ホスホン酸基、オキシラニルアルキル基、カルボキシアルキル基、カルボキシアルキル基、グルコピラノシル基及びグルコピラノシルオキシ基の群から選択される）、
前記ロジンエステルが、３未満のニートガードナー色、３０ｍｇＫＯＨ／グラム未満の酸価の値、３０％未満のＰＡＮ値及び３０ｍｇＫＯＨ／ｇ未満のヒドロキシル価を有し；
前記ロジンエステルが、反応に最初に使用された共触媒の＞０．００００１％から＜１００％の範囲の残留量の共触媒を含む、ロジンエステル。
【請求項１６】
前記反応が、０．００１重量％〜５．０重量％の不均化触媒をさらに含み、前記不均化触媒が、２，２’チオビスフェノール、３，３’−チオビスフェノール、４，４’−チオビス（レゾルシノール）、１，１’−チオビス（ピロガロール）、４，４’−チオビス（６−ｔ−ブチル−ｍ−クレゾール）、４，４’−チオビス（６−ｔ−ブチル−ｏ−クレゾール）、チオビスナフトール、２，２’−チオ−ビスフェノール、３，３’−チオ−ビスフェノール、パラジウム、ニッケル、白金、Ｐｄ／Ｃ、ヨウ素、ヨウ化物、硫化物、ポリ−ｔ−ブチルフェノールジスルフィド、４，４’チオビス（２−ｔ−ブチル−５−メチルフェノール、ノニルフェノールジスルフィドオリゴマー、アミルフェノールジスルフィドポリマー、及びそれらの組み合わせの群から選択される、請求項１５に記載のロジンエステル。
【発明の詳細な説明】
【技術分野】
【０００１】
関連出願
本出願は、出願日２０１８年１２月２１日の米国出願第６２／７８３３１５号からの優先権を主張し、その開示は参照により本明細書に組み込む。
【０００２】
本開示は、加熱され蒸留されたロジン及びそれから誘導される淡色ロジンエステルに関する。
【背景技術】
【０００３】
接着剤や路面マーキングのようなさまざまな産業用途のためのロジン及びロジンエステルの化学純度並びに色を改善することについては、必要性が満たされていない。
【発明の概要】
【発明が解決しようとする課題】
【０００４】
（発明の要旨）
一態様において、不均化触媒及び共触媒を適用することにより淡色ロジンエステルを調製するための３ステップの方法が開示される。淡色ロジンエステルの調製方法は；（ａ）精製ロジンを得るために実質的に不活性な環境でロジンを加熱するステップ；（ｂ）得られたロジン組成物を減圧下で蒸留して、さらに精製された蒸留ロジンを得るステップ；及び（ｃ）蒸留ロジン組成物を１つ以上の多価アルコール及び任意選択的に１つ以上のモノカルボン酸、及び任意選択的に１つ以上のポリカルボン酸と反応させて、淡色ロジンエステルを得るステップの３つの連続したステップを含み、ここで（ａ）及び（ｃ）の少なくとも１つのステップで共触媒が適用され、（ａ）及び（ｃ）の少なくとも１つのステップにおいて、不均化触媒が適用される。一態様において、共触媒は、０．５を超える三重項形成量子収率（ΦＴ）及び０．５マイクロ秒を超える三重項寿命（τＴ）を有する。別の態様において、共触媒は、アクリドン、アントロン、９−フルオレノン、チオキサントン、キサントン、それらの誘導体及び組み合わせから選択される。別の態様において、共触媒は、アクリドン、アントロン、９−フルオレノン、チオキサントン、キサントン、それらの誘導体、及び組み合わせから選択される。
【課題を解決するための手段】
【０００５】
別の態様において、共触媒は、式Ｉ：
【０００６】
【化１】
2020100615.tif 000002
で表される化合物を含む。
【０００７】
一態様において、ステップ（ａ）又はステップ（ｂ）は、活性炭の存在下で行われる。別の実施形態において、ステップ（ａ）又はステップ（ｂ）は、活性炭の存在下で行われ、ステップ（ａ）は、共触媒の存在下及び任意選択的に不均化触媒の存在下で行われる。別の実施形態において、ステップ（ａ）又はステップ（ｂ）は、活性炭の存在下で行われ、ステップ（ａ）は、共触媒及び不均化触媒の存在下で行われる。あるいは、ステップ（ａ）は、活性炭及び共触媒の存在下、及び任意選択的に不均化触媒の存在下で行われる。あるいは、ステップ（ａ）は、活性炭及び共触媒及び不均化触媒の存在下で行われる。別の実施形態において、活性炭は、ステップ（ａ）で適用されたロジンの重量に対して０．０１重量％〜５．０重量％の量で存在する。
【０００８】
別の態様において、ステップ（ｃ）で得られた淡色ロジンエステル組成物は、Ｐｄ／Ｃのような貴金属触媒の存在下及び水素の存在下で脱水素化又は水素化反応に供される。
【発明を実施するための形態】
【０００９】
特に明記しない限り、以下の定義が本開示に適用される。
【００１０】
酸価（Ａｃｉｄ  ｖａｌｕｅ）（又は「中和価」又は「酸価（ａｃｉｄ  ｎｕｍｂｅｒ）」又は「酸性度」）：１グラムの化学物質を中和するために必要なミリグラム単位の水酸化カリウム（ＫＯＨ）の質量。ＡＳＴＭ  Ｄ４６５−０５（２０１０）を使用して、酸価の値（ａｃｉｄ  ｎｕｍｂｅｒ  ｖａｌｕｅｓ）を測定できる。
【００１１】
カラー（ガードナー）カラースケール：液体サンプルの黄色強度を測定するために使用されるスケール。明るい（つまり、少ない）黄色の強度は、低い色値に対応する。
【００１２】
ハーゼンカラースケール：ＡＰＨＡカラー及びＰｔ／Ｃｏスケールとも呼ばれ、ＡＳＴＭ  Ｄ１２０９で規定されているカラー標準である。
【００１３】
「トール油（Ｔａｌｌ  ｏｉｌ）」は、主に針葉樹をパルプ化する際の木材パルプ製造のクラフトプロセスの副産物として得られる粘性のある黄黒色の液体である。粗トール油は、減圧蒸留によりトール油ヘッド、トール油脂肪酸（ＴＯＦＡ）、蒸留トール油（ＤＴＯ）、トール油ロジン画分及びトール油ピッチ蒸留残渣に分画できる。ＴＯＦＡは、主にオレイン酸及びリノール酸を含み、典型的には０．１〜６重量％のロジン酸を含む。
【００１４】
「ＰＡＮ数」は、ロジンエステルからの加水分解により得られる、パルストリン酸、アビエチン酸及びネオアビエチン酸の質量による百分率（一般に重量百分率と呼ばれる）の合計を指す。
【００１５】
本明細書に開示されるのは、淡色ロジンエステル組成物及びその調製方法である。本明細書でさらに開示されるのは、淡色ロジンエステルを得るための新規の共触媒、及び以下のステップによって淡色ロジンエステルを調製する方法である：（ａ）実質的に不活性な環境でロジンを加熱して精製ロジンを生成するステップ；（ｂ）減圧下でロジンを蒸留して、さらに精製された蒸留ロジンを生成するステップ；及び（ｃ）蒸留ロジン組成物を、１つ以上の多価アルコール及び任意選択的に１つ以上のモノカルボン酸、及び任意選択的に１つ以上のポリカルボン酸と反応させるステップ、ここで少なくともステップ（ａ）及び（ｃ）の１つにおいて、共触媒が適用され、ステップ（ａ）及び（ｃ）の少なくとも１つにおいて、不均化触媒が適用される。
【００１６】
成分−ロジン：ロジン（又はロジン酸）には、ロジン酸の混合物が含まれてもよい。ロジン酸は、数及び位置が異なる二重結合を含むＣ２０縮合環モノカルボン酸である。例としては、アビエチン酸、ネオアビエチン酸、デヒドロアビエチン酸、ジヒドロアビエチン酸、ピマル酸、レボピマル酸、サンダラコピマル酸、イソピマル酸及びパルストリン酸が含まれる。典型的には、天然ロジンは、少量の他の成分と組み合わされたいくつかのロジン酸の混合物で構成されている。
【００１７】
ロジンは市販されている場合があり、オレオレジン（ガムロジン）の蒸留、松の切り株の抽出（ウッドロジン）又はトール油の分画（トール油ロジン）によって松の木から得ることができる。例としては、トール油ロジン、ガムロジン、ウッドロジン及びそれらの混合物が含まれる。ロジンは、本明細書に記載した３ステップの手順のステップ（ａ）でロジンとして使用する前に、１つ以上の精製ステップ（例えば、減圧下での蒸留、抽出及び／又は結晶化）に供されてもよい。必要に応じて、ロジンは、ステップ（ａ）でロジンとして使用する前に、１つ以上の化学修飾（例えば、水素化及び脱水素化）に供されてもよい。
【００１８】
一実施形態において、ロジンはトール油ロジン、例えば、Ｋｒａｔｏｎ  Ｃｈｅｍｉｃａｌから市販されているロジン製品ＳＹＬＶＡＲＯＳ（商標）である。
【００１９】
ロジンは、それらの環系内に共役炭素−炭素二重結合を含み得るロジン酸の混合物（例えば、アビエタジエン酸）を含むことができる。これらの共役二重結合は、酸化不安定性の原因になり得る。いくつかの実施形態において、ロジンエステルは、共役二重結合を含む成分の質量による百分率（一般に重量百分率と呼ばれる）を減少させるために処理される。
【００２０】
蒸留トール油（ＤＴＯ）は、脂肪酸やロジン酸のようないくつかのモノカルボン酸を含む。ＤＴＯは、ロジンエステル組成物の調製のための反応物として使用できる。例としては、Ｋｒａｔｏｎ  ＣｈｅｍｉｃａｌのＳＹＬＶＡＴＡＬ（商標）製品系統が含まれる。
【００２１】
ステップ（ｃ）で調製されたロジンエステルは、＜３５又は＜３０又は＜２５又は＜２０又は＜１５、＜又は１０又は＜５のＰＡＮ数をとり得る。ＰＡＮ数は百分率で表される。
【００２２】
さらなる態様において、ロジンは１１０〜１９０ｍｇ  ＫＯＨ／グラム又は１５０〜１８５ｍｇ  ＫＯＨ／グラム又は１７０〜１８２ｍｇ  ＫＯＨ／グラムの酸価の値を示す。酸価は、ＡＳＴＭ  Ｄ４６５−０５（２０１０）に従って測定でき、サンプル１グラムあたりのＫＯＨ  ｍｇとして表される。
【００２３】
いくつかの態様において、ロジンエステル組成物を調製するために使用される反応混合物中のロジン重量百分率（重量％）は、ロジンエステルの総重量に対して、１５重量％〜９３重量％又は５５〜９０重量％又は２０〜６０重量％又は２５重量％〜７５重量％の範囲である。
【００２４】
任意選択的な成分−モノカルボン酸：一態様において、ステップ（ｃ）でのロジンエステルの調製のための反応混合物は、ロジン以外の１つ以上のモノカルボン酸を含む。例としては、芳香族単官能基カルボン酸、ヘテロ芳香族単官能基カルボン酸、脂肪族単官能基カルボン酸、不飽和直鎖又は分岐単官能基カルボン酸、部分不飽和直鎖又は分岐単官能基カルボン酸、脂環式単官能基カルボン酸、部分不飽和環状単官能基カルボン酸、天然脂肪酸、合成脂肪酸、植物油又は動物油に由来する脂肪酸及びそれらの組み合わせが含まれるが、これらに限定されない。特定の場合、１つ以上のモノカルボン酸は、ギ酸、酢酸、プロピオン酸、酪酸、吉草酸、カプロン酸、エナント酸、カプリル酸、ペラルゴン酸、カプリン酸、ラウリン酸、ミリスチン酸、パルミチン酸、ステアリン酸、アラキジン酸、ベヘン酸、セロチン酸、安息香酸、フェニル酢酸、シクロプロパンカルボン酸、シクロペンタンカルボン酸、シクロヘキサンカルボン酸、リノール酸、α−リノレン酸、エライジン酸、サピエン酸、アラキドン酸、ミリストレイン酸、パルミトレイン酸、オレイン酸、ミリスチン酸、イソステアリン酸、トール油脂肪酸及びそれらの組み合わせの少なくとも１つを含む。特定の場合において、モノカルボン酸は、オレイン酸、リノール酸、α−リノレン酸、パルミチン酸、ステアリン酸及びそれらの組み合わせを含む。特定の態様において、１つ以上のモノカルボン酸はトール油脂肪酸を含む。
【００２５】
いくつかの態様において、ロジンエステルの調製のための反応混合物は、ロジンエステルの形成に使用される成分の総重量に対して、１５〜７５重量％又は３０〜７０重量％又は４０〜６５重量％又は２０〜５０重量％の１つ以上のモノカルボン酸を含む。
【００２６】
成分−多価アルコール：一態様において、ステップ（ｃ）におけるロジンエステルの調製のための反応混合物は、少なくとも１つの多価アルコールを含む。いくつかの態様において、多価アルコールは、少なくとも２つのアルコール基（ヒドロキシル基とも称する）；又は少なくとも３つのアルコール基；又は少なくとも４つのアルコール基を有する任意の炭化水素を含んでもよい。多価アルコールは、２〜１０個又は２〜６個又は２〜５個のヒドロキシル官能価の平均数を有してもよい。いくつかの態様において、多価アルコールは２〜３０個の炭素原子又は２〜１６個の炭素原子又は２〜１０個の炭素原子を含む。
【００２７】
多価アルコールの例には、エチレングリコール、プロピレングリコール、ジエチレングリコール、トリエチレングリコール、テトラエチレングリコール、ネオペンチルグリコール、トリメチレングリコール、グリセロール、トリメチロールプロパン、トリメチロールエタン、ペンタエリスリトール、ペンタエリスリトール工業用グレード、ジペンタエリスリトール、トリペンタエリスリトール、１，４−シクロヘキサンジオール、１，４−ブタンジオール、ポリエチレングリコール、ポリグリセロール、ポリグリセロール工業用グレード、ポリグリセロール−３、ポリグリセロール−４、シクロヘキサン−１，４−ジメタノール、トリシクロ［５．２．１．０（２．６）］デカン−４，８−ジメタノール、水素化ビスフェノールＡ（４，４’−イソプロピリデンジシクロヘキサノール）、マンニトール、ソルビトール、キシリトール、マルチトール及びラクチトールが含まれるが、これらに限定されない。特定の場合において、１つ以上の多価アルコールは、ジエチレングリコール、トリエチレングリコール、グリセロール、トリメチロールプロパン、ペンタエリスリトール、ペンタエリスリトール工業用グレード、ジペンタエリスリトール、ポリグリセロール、ポリグリセロール−４、トリシクロ［５．２．１．０（２．６）］デカン−４，８−ジメタノール、シクロヘキサン−１，４−ジメタノール、水素化ビスフェノールＡ（４，４’−イソプロピリデンジシクロヘキサノール）及びそれらの組み合わせからなる群から選択されてもよい。
【００２８】
いくつかの態様において、ステップ（ｃ）でのロジンエステルの調製のための反応混合物は、ロジンエステル組成物を形成するために使用される成分の総重量に対して、６〜４０重量％又は７〜３０重量％又は８〜２２重量％又は８．５〜１８重量％又は９〜１３重量％の多価アルコールを含んでもよい。
【００２９】
任意選択的な成分−ポリカルボン酸：実施形態において、ロジンエステル組成物は、１つ以上のポリカルボン酸を含む。例としては、ジカルボン酸、トリカルボン酸及びテトラカルボン酸が含まれる。ポリカルボン酸は２〜５４個の炭素原子を含む。ポリカルボン酸は、脂肪族、脂環式及び芳香族ポリカルボン酸からなる群から選択され、ここで芳香族という用語には、フェニル、ナフチル、フリル及びピリジル基が含まれる。
【００３０】
ポリカルボン酸の例には、アジピン酸、３−メチルアジピン酸、コハク酸、セバシン酸、１，４−シクロヘキサンジカルボン酸、１，３−シクロヘキサンジカルボン酸、１，２−シクロヘキサンジカルボン酸、１，２−シクロペンタンジカルボン酸、１，３−シクロペンタンジカルボン酸、ロジン二量体、イソフタル酸、テレフタル酸、フタル酸、ＴＯＦＡ二量体、水素化ＴＯＦＡ二量体、２−（２−カルボキシフェニル）安息香酸、２，５−フランジカルボン酸、ショウノウ酸、ｃｉｓ−ノルボルネン−ｅｎｄｏ−２，３−ジカルボン酸、トリメリット酸、２，６−ナフタレンジカルボン酸、シュウ酸、マロン酸、グルタル酸、ピメリン酸、スベリン酸、アゼライン酸、ブラシル酸、ドデカン二酸、タプシン酸、トリメシン酸及びそれらの組み合わせが含まれるが、これらに限定されない。
【００３１】
エステル、無水物、塩化アシルのような（ポリ）カルボン酸誘導体を（ポリ）カルボン酸の代わりに適用できる。例えば、アジピン酸の代わりに、塩化メチルアジポイル、アジピン酸ジメチルエステル、アジピン酸モノメチルエステル又は塩化アジポイルを使用してもよい。反応物として無水物を、対応する二官能基カルボン酸の代わりに使用してもよい。例えば、コハク酸の代わりに、コハク酸無水物を適用してもよい。一般に、これらの構造的に関連する反応物には、求核アシル置換機構を介して求核試薬（例えば、多価アルコールのヒドロキシル基）と反応する可能性のあるアシル基が含まれる。
【００３２】
活性炭：一部のステップは、活性炭とも呼ばれる活性化させた炭素の存在下で行われる。これは、表面積を増加させ吸着剤として機能することができる小さな低容積の細孔を有するように処理された炭素の形態である。活性炭は、顆粒、粉末又は繊維のような形態で使用でき、それらの起源、活性化方法、見かけの密度、ｐＨ、粒度分布及びヨウ素価などによるさまざまな方法で特定できる。一例として、中程度の脱色用途のための化学的に活性化されたマクロポーラス木材ベースの粉末カーボンであるＪａｃｏｂｉ  Ｃａｒｂｏｎｓ  ＣｏｌｏｒＳｏｒｂ（商標）  ＨＰ１２０Ｎがあるが、これは活性化後に洗浄されてｐＨ値を４〜７に中和する。
【００３３】
加熱ステップ：実施形態において、ステップ（ａ）は、実質的に不活性な環境で１つ以上のロジンを加熱して精製ロジンを生成することを含む。特定の理論に拘束されることを望まないが、ロジンの精製は加熱ステップ（ａ）で起こり、揮発性の有色体と臭気体が形成されて、それが適用した高温で混合物から蒸発して気体の形で逃げる又は混合物中の１つ以上の化学物質と反応して、臭気の少ない又は明るい色の成分が形成されると仮定される。加熱ステップ（ａ）後の硫黄含有量の減少は、加熱ステップ（ａ）中の硫黄含有化学物質の蒸発を裏付ける。
【００３４】
一例としては、実質的に不活性な環境（ゆっくりと窒素ガスをパージすることにより維持される）で、２７５℃で３時間、撹拌されたトール油ロジン（硫黄含有量９０１ｐｐｍ）を加熱すると、硫黄含有量８１８ｐｐｍの精製ロジン組成物が得られた。ここで硫黄含有量は、発光分光法（ＩＣＰ−ＯＥＳ）による誘導結合プラズマによって測定される。ステップ（ａ）の加熱段階の時間、温度パラメータは、互いに反比例する。例えば、ロジンが２４０℃の温度で加熱される場合、１０時間の時間で行うが、３００℃の温度で加熱される場合には１５分のような１時間以下の時間で行われる。加熱サイクルのより好ましい条件は、２５０℃〜２９５℃で、１〜８時間、さらにより好ましくは２６０℃〜２９０℃で、１〜５時間、最も好ましくは２７０℃〜２８０℃で２〜４時間である。
【００３５】
実施形態において、ロジンは実質的に不活性な環境で加熱されるが、例えば、周囲の雰囲気については実質的に酸素又は他の反応性ガスがない。Ｏ２はロジンと反応して、ロジンにより暗い色を与える生成物を産生する傾向がある。他の化合物又は不純物もまたロジンと反応して、劣った生成物を産生する可能性がある。これらの問題を回避するために、システムをＮ２のような不活性ガスでパージして、不活性環境を維持し、形成されたガス状汚染物質を除去することによりロジンの精製を強化することができる。任意選択的に、ロジンは活性炭の存在下で加熱することができ、その過程で特定の場合にはロジンはゆっくりと分解又は脱炭酸し得る。活性炭の種類、ステップ（ａ）の最終段階での活性炭の添加又は少量の活性炭の使用は、そのようなロジンの分解又は脱炭酸の程度を制限する選択肢であり得る。例えば、ロジンを１８０分間加熱する場合、活性炭は１５０分後、１６０分後又は１７０分後に添加することができる。
【００３６】
真空蒸留ステップ：上記加熱ステップ（ａ）から得られたロジン組成物を減圧下で蒸留して、蒸留ロジン組成物を生成する。このステップ（ｂ）では、減圧下での蒸留は一般に０．００２〜１００ｍｂａｒ又は０．００２〜２５ｍｂａｒ又は０．０５〜２５ｍｂａｒ又は０．１〜２５ｍｂａｒ又は０．２〜１３ｍｂａｒ又は０．５〜５ｍｂａｒ又は０．７〜３ｍｂａｒ又は１〜２ｍｂａｒで行われる。
【００３７】
減圧下での蒸留の温度条件と圧力条件は互いに関連している。圧力を下げると、蒸留温度が下がる。通常、ロジン画分はおよそ１９５℃〜２２５℃（蒸留塔上部の蒸気温度）、１．５ｍｂａｒで蒸留する。真空蒸留は、蒸留塔がない状態で低いブリッジを用いて設置された一般的な蒸留を使用する又はワイプドフィルム蒸発若しくはショートパス蒸発によって行うことができる。
【００３８】
一般に、ロジンを加熱すると、ロジンよりも揮発性の高い画分の形成をもたらす可能性がある、わずかな程度のロジン分解、不均化、断片化又は脱炭酸が起こる。ラッシヒリングのような小さな物体で満たされたランダム充填カラム、構造化パッキングしたカラム、又はｖｉｇｒｅｕｘ若しくは回転バンドカラムなどの蒸留カラムを使用することにより、段数が増加し、ロジン画分及びより揮発性の高い成分を含む画分のような、個別の留分の収集ができるようになる。一例において、８５〜９５重量％の１つの主要な留分は、一般に、主にロジン及び少量のより揮発性の高い化学物質を含む、低蒸留ブリッジで収集される。通常、ボトムズカット（残留物）は仕込量の５〜１５重量％である。揮発性画分は、１９５℃〜２２５℃の（２番目の）主要なロジン画分の収集前に、１００〜１６０℃、１．５ｍｂａｒで、別の（最初の）画分として収集でき、通常、その収率は仕込量の１〜１５重量％である。
【００３９】
成分−触媒及び添加剤：いくつかの実施形態において、不均化触媒及び共触媒を適用することにより淡色ロジンエステルを調製する３ステップの方法が開示され、ステップ（ａ）及び（ｃ）の少なくとも１つにおいて、共触媒が適用され、ステップ（ａ）及び（ｃ）の少なくとも１つにおいて、不均化触媒が適用される。別の態様において、ステップ（ａ）の反応混合物は共触媒を含む。別の態様において、ステップ（ａ）の反応混合物は、不均化触媒と共触媒を含む。別の態様において、ステップ（ａ）の反応混合物は不均化触媒を含む。別の態様において、ステップ（ａ）の反応混合物は触媒を含まない。別の態様において、反応混合物は、３ステップ方法のステップ（ｃ）においてエステル化触媒を任意選択的に含む。別の態様において、ステップ（ｃ）の反応混合物はロジンを含み、不均化触媒も共触媒も含まない。別の態様において、ステップ（ｃ）の反応混合物は、ロジン、不均化触媒及び共触媒を含む。別の態様において、ステップ（ｃ）の反応混合物はロジンと共触媒を含む。別の態様において、ステップ（ｃ）の反応混合物はロジンと不均化触媒を含む。さらに別の態様において、ステップ（ｃ）の反応混合物は、ロジン、エステル化触媒、不均化触媒及び共触媒を含む。
【００４０】
ロジンの不均化は主に、パルストリン酸、アビエチン酸、ネオアビエチン酸のようなアビエタジエン酸をデヒドロアビエチン酸とジヒドロアビエチン酸に変換する。不均化の方法は、一般に１つ以上の不均化剤又は触媒の存在下でロジンを加熱することを含み得る。不均化剤の例としては、２，２’チオビスフェノール、３，３’−チオビスフェノール、４，４’−チオビス（レゾルシノール）及びｔ、ｔ’−チオビス（ピロガロール）を含むチオビスナフトール、４，４’−１５チオビス（６−ｔ−ブチル−ｍ−クレゾール）及び４／４’−チオビス（６−ｔ−ブチル−ｏ−クレゾール）チオビスナフトール、２，２’−チオ−ビスフェノール、３，３’−チオ−ビスフェノール；パラジウム、ニッケル、白金及びチャコール上のパラジウム（Ｐｄ／Ｃ）を含む金属、ヨウ素又はヨウ化物（ヨウ化鉄など）；硫化物（硫化鉄など）；並びにその組み合わせが含まれるが、これらに限定されない。特定の態様において、ロジンは、ポリ−ｔ−ブチルフェノールジスルフィド、４，４’チオビス（２−ｔ−ブチル−５−メチルフェノール）、ノニルフェノールジスルフィドオリゴマー及びアミルフェノールジスルフィドポリマーのようなフェノールスルフィド型不均化剤を使用して不均化される。
【００４１】
適切なエステル化触媒には、ルイス酸及びブレンステッド・ローリー酸が含まれる。例としては、酢酸、ｐ−トルエンスルホン酸、メタンスルホン酸、次亜リン酸、ホウ酸、硫酸のような酸性触媒；トリフェニル亜リン酸のような亜リン酸エステル、水酸化カルシウムのようなアルカリ金属水酸化物；陽イオン交換樹脂、ＳｉＯ２担持及びＡｌ２Ｏ３担持金属酸化物、酸化カルシウム、酸化マグネシウム、酸化亜鉛及び酸化アルミニウムのような金属酸化物；塩化鉄、ギ酸カルシウム及びホスホン酸カルシウムのようなその他の金属塩（例えば、ビスモノエチル（３，５−ジ−ｔｅｒｔ−ブチル−４−ヒドロキシベンジル）ホスホン酸カルシウム、Ｉｒｇａｎｏｘ（登録商標）１４２５）が含まれる。
【００４２】
共触媒：淡色ロジンエステルの調製において、ステップ（ａ）及び（ｃ）の反応混合物の少なくとも１つは、１つ以上の共触媒を含む。共触媒という用語が使用されるが、共触媒は、ステップ（ａ）及び（ｃ）の１つにおいて不均化触媒の非存在下で、並びにステップ（ｃ）においてエステル化触媒が存在することなく、使用できることに注意されたい。一実施形態において、共触媒は式Ｉによって代表される：
【００４３】
【化２】
2020100615.tif 000003
【００４４】
ここで、ｎ＝０又はｎ＝１又はｎ＝２であり；Ｘは、酸素、硫黄、窒素又は炭素を表し；Ｚ１、Ｚ２、Ｚ３、Ｚ４、Ｚ５、Ｚ６、Ｚ７及びＺ８は、同一であり又は異なり、それぞれ炭素又は窒素を表し；Ｒ１、Ｒ２、Ｒ３、Ｒ４、Ｒ５、Ｒ６、Ｒ７及びＲ８は、同一であり又は異なり、それぞれ独立して水素、アルキル基、アリール基、アリールアルキル、アルケニル基、アリールアルケニル基、アルキニル基、アリールアルキニル基、シクロアルキル基、シクロアルキルアルキル基、アルキレン基、シクロアルキルアルキレン基、アルキニレン基、フェニル基、トリル基、ナフチル基、ピリジル基、フリル基、アシル基、プロピオニル基、ホルミル基、ベンゾイル基、アセトキシ基、ハロゲン、アルコキシ基、アミノ基、ベンジル、ハロゲン置換ベンジル基、アルキル置換ベンジル基、アルコキシ置換ベンジル基、ハロゲン置換アリール基、アルキル置換アリール基、アルコキシ置換アリール基、ジアルキルアミノ基、モノアルキルアミノ基、モノアルキルアミド基、ジアルキルアミド基、シアノ基、ヒドロキシメチル基、ヒドロキシアルキル基、トリフルオロメチル基、トリフルオロメトキシ基、トリフルオロメチルチオ基、トリフルオロメチルスルホニル基、ニトロ基、カルボキシル基、ヒドロキシル基、アルコキシアルキル基、アリールオキシアルキル基、スルファモイル基、ジメチルスルファミド基、スルフヒドリル基、アルキルスルホニル基、アリールスルホニル基、アルキルスルフィニル基、アリールスルフィニル基、アルキルスルファニル基、アリールスルファニル基、メトキシカルボニル基、エトキシカルボニル基、イソプロポキシカルボニル基、カルバモイル基、塩化カルボニル基、ホスフィン基、リン酸基、ホスホジエステル基、ホスホン酸基、オキシラニルアルキル基、カルボキシアルキル基、カルボキシアルキル基、グルコピラノシル基又はグルコピラノシルオキシ基であり得る。Ｚｘ（ｘは１〜８の値を有する）は、Ｚｘが原子価の化学標準規則（窒素原子は３つの結合を有する）に従って窒素原子を表す場合、非置換である。
【００４５】
Ｘは酸素、硫黄、窒素又は炭素原子を表し、原子は化学原子価規則に従って１つ以上の置換基で置換され、追加の置換基は水素、酸素、ヒドロキシル、アルキル、アルケニル、アルキニル、シクロアルキル、シクロアルキルアルキル、アリール、ヘテロアリール、アラルキル、オキシラニルアルキル、カルボキシアルキル、カルボキシアルキル、ヒドロキシアルキル、ハロゲン置換ベンジル、アルキル置換ベンジル、アルコキシ置換ベンジル、ハロゲン置換アリール、アルキル置換アリール及びアルコキシ置換アリールから選択され又はＸが窒素原子若しくは炭素原子を表す場合、原子Ｘは式（Ｉ）において原子Ｚ５に共有結合して５員環若しくは６員環をもたらす。一般構造（Ｉ）のこのような化合物の例としては、１０−アルキル−９（１０Ｈ）−アクリジノン及び９Ｈ−チオキサンテン−９−オン，１０，１０−ジオキシドである。一態様において、ｎ＝２の場合、式Ｉの構造は、同じであっても異なっていてもよい２つのＸ基を有する。そのような場合、両方のＸ基は炭素であってもよく又は１つのＸ基は炭素であって、第２のＸ基は窒素、酸素又は硫黄であってもよい。
【００４６】
一実施形態において、互いに隣接する置換基Ｒ１、Ｒ２、Ｒ３、Ｒ４、Ｒ５、Ｒ６、Ｒ７及びＲ８の２つが、それらが結合している炭素原子と一緒に環を形成してもよい。Ｒ４とＲ５は、ｎ＝０の場合、隣接位置と見なされる。環は脂環式、芳香族又はヘテロ芳香族であってよく、１つ以上の置換基を任意選択的に含むことができる。ここで前記置換基は同一である又は異なっており、水素、メチル、エチル、ヒドロキシ、メトキシ、シアノ、アミノ、クロロ及びフルオロから選択される。環は、追加の縮合又は単離した脂環、芳香族環又はヘテロ芳香族環で任意選択的に置換される。置換基Ｒ１、Ｒ２、Ｒ３、Ｒ４、Ｒ５、Ｒ６、Ｒ７及びＲ８の互いに隣接している２つが、それらが結合している炭素原子と一緒に環を形成する例は、４Ｈ−シクロペンタ［ｌｍｎ］フェナントリジン−５，９−ジオンである。他の例は、４Ｈ−シクロペンタ［ｄｅｆ］フェナントレン−４−オン及び７Ｈ−ベンゾ［ｃ］フルオレン−７−オンである。
【００４７】
式（Ｉ）のいくつかの化合物は天然に存在する。例えば、高等植物、真菌、シダ及び地衣類の天然源から多くのキサントン類が単離されてきている。これらの天然に存在する化合物は、さまざまな置換パターンのＲ１、Ｒ２、Ｒ３、Ｒ４、Ｒ５、Ｒ６、Ｒ７及びＲ８を有し、光学活性な立体異性体として発生し得る。一般構造（１）のこれらの天然に存在する化合物は、市販されていることもある。一般構造（１）の天然に存在する化合物は、本発明の一部である。一般構造（１）のそのような天然に存在する化合物の例は、４−β−Ｄ−グルコピラノシル−１，３，６，７−テトラヒドロキシ−９Ｈ−キサンテン−９−オン（ＣＡＳ番号２４６９９−１６−９、イソマンギフェリン）、３ａ、１２ｃ−ジヒドロ−８−ヒドロキシ−６−メトキシ−（３ａＲ、１２ｃＳ）−７Ｈ−フロ［３’，２’：４，５］フロ［２，３−ｃ］キサンテン−７−オン（ＣＡＳ番号１００４８−１３−２、ステリグマトシスチン）及び１，３，６−トリヒドロキシ−７−メトキシ−２，８−ビス（３−メチル−２−ブテン−１−イル）−９Ｈ−キサンテン−９−オン（ＣＡＳ番号６１４７−１１−１、マンゴスチン）である。
【００４８】
あるいは、共触媒は、式Ｉ及び本明細書に記載のようなその関連官能基により特徴付けられる化合物のいずれかの前駆体を含んでもよい。あるいは、共触媒は、式Ｉ及び本明細書に記載のようなその関連官能基により特徴付けられる化合物のいずれかの化学還元の生成物又は化学酸化の生成物を含むことができる。あるいは、共触媒は、式Ｉ及び本明細書に記載のようなその関連官能基により特徴付けられる化合物のいずれかの前駆体の化学還元の生成物又は化学酸化の生成物を含むことができる。
【００４９】
さらに別の態様において、共触媒の例には、チオキサントン、アントロン、キサントン、アクリドン、フルオレノン及びその二量体、オリゴマー又はポリマー誘導体、その錯体、その前駆体、その塩、その立体異性体、その互変異性体又はその任意の組み合わせが含まれる。共触媒化合物の例には、アントロン、キサントン、１−アザキサントン、アクリドン、１０−メチル−９（１０Ｈ）−アクリドン、９−フルオレノン、チオキサントン、２−イソプロピルチオキサントン、４−イソプロピルチオキサントン、２−クロロチオキサントン、１−クロロ−４−プロポキシチオキサントン、２，４−ジエチルチオキサントン、２，４−ジメチルチオキサントン及び２，４−ジイソプロピルチオキサントンが含まれる。
【００５０】
一実施形態において、共触媒は、アントロン、キサントン、チオキサントン、アクリドン又は９−フルオレノンを含み、その構造は以下に示される。共触媒はまた、式Ｉに記載のアントロン、キサントン、チオキサントン、アクリドン又は９−フルオレノンの誘導体を含んでもよい。
【００５１】
【化３】
2020100615.tif 000004
【００５２】
一部の態様において、エステル化触媒は、ステップ（ｃ）のロジンとモノカルボン酸の総重量に対して、０．００１重量％〜５．０重量％、あるいは０．０１重量％〜１．０重量％、あるいは０．０５重量％〜０．５重量％の範囲の量で存在する。
【００５３】
いくつかの態様において、不均化触媒は、ステップ（ａ）及び（ｃ）で適用される化学物質の総重量に対して、０．００１重量％〜５．０重量％、あるいは０．００１重量％〜３．０重量％、あるいは０．０１重量％〜１．０重量％又はあるいは０．０３重量％〜０．８重量％、あるいは０．１重量％〜０．５重量％、あるいは０．２重量％〜０．４０重量％の範囲の量で存在する。例えば、ステップ（ａ）において、９９．６ｇのロジン、０．１ｇの共触媒及び０．３ｇの不均化触媒が適用される。ステップ（ｃ）においては、０．２ｇの不均化触媒が適用され、ステップ（ｃ）で適用された化学物質のすべての重量は１５０ｇとなる。結果として生じる不均化触媒の重量％は、（０．３＋０．２）／（１００＋１５０）＝０．２％である。
【００５４】
一実施形態において、共触媒は、ステップ（ａ）及び（ｃ）で適用される化学物質の総重量に対して、０．００１重量％〜５．０重量％又は０．０１重量％〜１．０重量％又は０．０５重量％〜０．５重量％の量で存在する。一実施形態において、共触媒は、本明細書に開示される反応を触媒することができ、混合物の他の成分と適合する任意の材料である。
【００５５】
一態様において、適切な共触媒は、高い三重項形成量子収率（ΦＴと呼ばれる）を有する。共触媒一重項（ＥＳ）及び三重項（ＥＴ）状態のエネルギーはｋＪ／ｍｏｌで示される。エネルギー差ＥＳ−ＥＴはＥΔ（ｋＪ／ｍｏｌ）で表される。共触媒は、形成率として表される三重項形成量子収率（ΦＴ）と、マイクロ秒（μｓ）で表される三重項寿命（τＴ）を有する。一態様において、共触媒は、０．５より大きい、あるいは０．７より大きい、あるいは０．８より大きいΦＴを有する。一態様において、共触媒は、０．５μｓより長い、あるいは１．０μｓより長い、あるいは５．０μｓより長い三重項寿命を有する。一態様において、共触媒は、２００ｋＪ／ｍｏｌより大きい；あるいは、２２５ｋＪ／ｍｏｌより大きい、あるいは２５０ｋＪ／ｍｏｌより大きいＥＳを有する。一態様において、適切な共触媒は、１００ｋＪ／ｍｏｌ未満、あるいは７５ｋＪ／ｍｏｌ未満又は５０ｋＪ／ｍｏｌ未満のＥΔを有する。本明細書に開示されているタイプの共触媒の値を表１に示す：
【００５６】
【表１】
2020100615.tif 000005
【００５７】
ロジンエステルの調製：一態様において、ステップ（ｃ）において淡色ロジンエステルを調製するための反応混合物は、（ｉ）ステップ（ｂ）で得られた１つ以上の蒸留ロジン、（ｉｉ）１つ以上のモノカルボン酸、（ｉｉｉ）１つ以上の多価アルコール；及び（ｉｖ）１つ以上のポリカルボン酸を含む。ロジン及び１つ以上のモノカルボン酸に対する１つ以上のポリカルボン酸の重量比は、１：２０未満又は＜１：５０又は＜１：１００であり得る。いくつかの場合、ロジンと１つ以上のモノカルボン酸の重量比は６０：４０〜１０：８５の範囲である。ロジン及び１つ以上のモノカルボン酸の重量と１つ以上のポリカルボン酸の重量との比は、少なくとも６．５：１又は少なくとも１５：１であり得る。提供される値は、淡色ロジンエステル組成物の調製に使用される成分又は反応物の量（例えば、重量％）についてのものである。いくつかの場合、ポリカルボン酸は、淡色ロジンエステルを調製するためにステップ（ｃ）で適用される反応物の総重量に対して６重量％未満又は＜５重量％又は＜４重量％又は＜２重量％の重量で存在する。
【００５８】
ロジンエステルは、本明細書に開示される反応物、触媒及び共触媒を利用するエステル化反応、トランスエステル化反応又はエステル交換反応により調製することができる。適切な反応条件は：ａ）反応物の性質（例えば、ロジンの化学的及び物理的特性）；ｂ）１つ以上のモノカルボン酸の属性（ｉｄｅｎｔｉｔｙ）；ｃ）１つ以上のポリカルボン酸の属性；ｄ）１つ以上の多価アルコールの属性；ｅ）１つ以上の触媒の属性；及びｆ）得られたロジンエステル及びそれらの組み合わせの望まれる化学的及び物理的特性を考慮して選択することができる。
【００５９】
一実施形態において、ステップ（ｃ）は、ステップ（ｂ）で得られた１つ以上の蒸留ロジン、任意選択的に１つ以上のモノカルボン酸、及び任意選択的に１つ以上のポリカルボン酸を含む反応混合物を１つ以上の多価アルコールでエステル化触媒を使用してエステル化することを含む。この方法は、不均化剤及び共触媒を任意選択的に含むことができる。この方法は、高温での熱反応であり得る。一実施形態において、ロジンエステルは、混合物を２００℃〜３２０℃又は２４０℃〜３００℃又は２６５℃〜２９０℃の温度に供することにより調製される。エステル化反応の時間は、一般に３〜１８時間又は４〜１５時間又は５〜１０時間である。エステル化ステップは、蒸留及び／又は真空の適用のような標準方法を使用して、副産物として形成された水を除去して反応を完結させることをさらに含むことができる。
【００６０】
いくつかの態様において、ロジンエステルは、窒素ガス気流のような実質的に不活性な環境でのエステル化プロセスによって調製することができる。任意選択的に、エステル化ステップは、エステル化反応の副産物として形成された水を除去することをさらに含んでもよい。いくつかの態様において、エステル化ステップは、反応混合物中の反応物をエステル化触媒と接触させることを含んでもよい（例えば、カルシウム−ビス（（（３，５−ビス（１，１−ジメチルエチル）−４−ヒドロキシフェニル）メチル）−エチルホスホネート））。
【００６１】
ロジンエステルは、カルボン酸含有成分のエステルを１つ以上の多価アルコールと反応させるトランスエステル化プロセスによって調製することもできる。カルボン酸と反応した多価アルコールの場合、エステルとのトランスエステル化反応で反応し、そのアルコキシ基の交換をもたらす可能性のある遊離の未反応多価アルコールのヒドロキシル基がいくらか残る場合がある。そのようなトランスエステル化反応は、新しいロジンエステルが形成される可能性のある平衡反応である。したがって、いくつかの態様において、この方法は、＞０のヒドロキシル価を有する１つ以上のロジンエステルを、モノカルボン酸及び任意選択的に１つ以上のポリカルボン酸から誘導される１つ以上のエステルと反応させることを含んでもよい。いくつかの態様において、そのようなトランスエステル化反応を誘発又は加速させるために、アルコール又は多価アルコールを添加してもよい。いくつかの態様において、トランスエステル化ステップは、混合物及び１つ以上の多価アルコールをエステル化触媒と接触させることを含んでもよい。
【００６２】
ロジンエステルは、エステル交換プロセスによって調製することもできる。これはエステル化とトランスエステル化に機構的に関連する。エステル交換は、異なるエステルをブレンドし、次に触媒、例えばエステル化触媒の存在下で、適用された多価アルコール骨格に対してカルボン酸部分を再配列することにより行なわれ得る。エステル交換は平衡反応である。一例として、ロジンエステルは、菜種油のようなトリグリセリドエステルと反応させてもよい。そのようなエステル交換反応は、トリグリセリドエステルの脂肪酸部分がロジン酸部分によって部分的に置換され、ロジンエステルのロジン酸部分が脂肪酸部分によって部分的に置換されているロジンエステルを与えるであろう。
【００６３】
任意選択的に、ステップ（ｃ）は、得られるロジンエステルのヒドロキシル価及び酸価に影響を与えるように反応物の相対量を変化させることを含んでもよい。例えば、多価アルコール官能価に対して化学量論的に過剰なカルボン酸官能価は、一般に、低いヒドロキシル価を有するロジンエステルをもたらす。化学的観点から、それは、全ての多価アルコールのヒドロキシル部分のモル数と比較して、より多くのモルのカルボン酸部分（カルボキシル部分）を適用してもよいことを意味する。いくつかの態様において、合成開始前の反応物混合物は、＜１．４０、例えば１．１０以下又は＜１．０５又は＜１．００又は＜０．９５又は＜０．９０又は１．００〜１．１５又は０．８５〜１．０５の総ヒドロキシル官能価対総カルボキシル官能価の化学量論的モル比を含んでもよい。
【００６４】
一実施形態において、３ステップ方法のステップ（ｃ）は、ステップ（ｂ）で得られた蒸留ロジン、多価アルコール及び共触媒を接触させて反応混合物を形成し、２４０℃〜３００℃の温度の範囲で３〜１８時間、反応混合物を加熱して、淡色ロジンエステルを生成することを含む。別の実施形態において、この方法は、ステップ（ｂ）で得られた蒸留ロジン、共触媒及び不均化触媒を接触させて反応混合物を形成し、２４０℃〜３００℃の温度で３〜１８時間、反応混合物を加熱することを含む。さらに別の実施形態において、ステップ（ｂ）で得られた蒸留ロジンを１つ以上の追加の触媒及び試薬（例えば、エステル化触媒、ポリオールなど）と接触させ、淡色ロジンエステル組成物を製造するために２４０℃〜３００℃で３時間〜１８時間、加熱した。
【００６５】
実施形態において、この方法は、水素化又は脱水素化反応のようなステップ（ｃ）に続く１つ以上の追加の処理ステップをさらに含むことができる。いくつかの態様において、例えば、臭気又は色に寄与する汚染物質を除去し、ＰＡＮ数をさらに減少させる；ヒドロキシル価に影響を与える；酸価に影響を与える；及びそれらの組み合わせのために、３ステップ方法のステップ（ｃ）で得られたロジンエステルをさらに処理することができる。化学的に許容される場合、そのような方法は、以下でより詳細に説明するように、所望の化学的及び物理的特性を有する改変淡色ロジンエステル及び／又は水素化若しくは脱水素化ロジンエステルを得るために、ステップ（ｃ）の後に行ってもよい。
【００６６】
いくつかの態様において、方法は、ステップ（ｃ）で得られた淡色ロジンエステルを水素化すること、例えば、ロジンエステルを水素化触媒及び水素ガスと一定の時間及び適切な条件下で接触させて、水素化又は部分水素化ロジンエステルを形成することをさらに含んでもよい。不均一水素化触媒の例には、貴金属触媒（例えば、炭素に担持されたＰｄ（Ｐｄ／Ｃ）のようなパラジウム触媒、ＰｔＯ２のような白金触媒、ラネーニッケル（Ｒａ−Ｎｉ）、ロジウム触媒又はルテニウム触媒のようなニッケル触媒）が含まれる。いくつかの場合において、水素化触媒は、粗ロジンエステルの総重量に対して、０．１重量％〜５重量％の範囲の量で存在してもよい。
【００６７】
水素化反応は、高温、高圧及びそれらの組み合わせ、例えば１２０℃〜３００℃の温度、３０〜２０００ポンド／平方インチ（ｐｓｉ）、あるいは１００〜１０００ｐｓｉの範囲の圧力であり得る。
【００６８】
いくつかの態様において、方法は、ステップ（ｃ）で得られた淡色ロジンエステルを脱水素すること、例えば、ロジンエステルを貴金属触媒及び水素と一定の時間及び適切な条件下で接触させて脱水素ロジンエステルを形成する（ここでは特定の不純物が低減又は水素化されている）ことをさらに含んでもよい。一般に、ロジンエステルの脱水素化における適応した圧力及び／又は温度、並びに水素の量は、ロジンエステルの水素化プロセスにおけるものよりも低くなる。
【００６９】
いくつかの態様において、エステル化、トランスエステル化又はエステル交換に続いて、結果として生じる淡色ロジンエステルには、未反応ロジン、脱カルボキシル化ロジン酸及び／又は未反応又は部分的に反応した多価アルコールのような少量の残留物質が含み得る。揮発物の除去後、低酸価に特徴付けられるロジンエステルは、低分子量種の比較的低い重量分率に特徴付けられる場合があり、低移行及び／又は低揮発性有機化合物含有量が有益な用途に適している場合がある。例としては、食品接触用途、接着剤、低い曇りシステムが挙げられる。
【００７０】
いくつかの態様において、エステル化の後であって、その後に続く処理の前に、過剰及び／又は未反応のロジン（例えば、ロジン酸）を除去することにより、ロジンエステルの酸価を減少させることができる。例えば、エステル化の後、未反応ロジン及び他の揮発性成分は、減圧下でのスチームストリッピングのような適切な方法論を使用して又は窒素のような不活性ガス散布によって、除去することができる。
【００７１】
ロジンエステル製品の特性：ステップ（ｃ）で得られた淡色ロジンエステルは、３未満あるいは２未満又は１未満の（ＡＳＴＭ  Ｄ１５４４−０４（２０１０）に従って測定された）ニートガードナー色（ｎｅａｔ  Ｇａｒｄｎｅｒ  ｃｏｌｏｒ）を有するものとして特徴付けられる。
【００７２】
いくつかの態様において、淡色ロジンエステルのヒドロキシル価は、＜５０ｍｇ／ＫＯＨ／ｇ又は＜４０ｍｇ／ＫＯＨ／ｇ又は＜３０ｍｇ／ＫＯＨ／ｇ又は＜２０ｍｇ／ＫＯＨ／ｇ又は＜１０ｍｇ／ＫＯＨ／ｇ又は＜６ｍｇ／ＫＯＨ／ｇ又は＜３ｍｇ／ＫＯＨ／ｇである。いくつかの態様において、淡色ロジンエステルの酸価は、＜４０ｍｇ／ＫＯＨ／ｇ又は＜３０ｍｇ／ＫＯＨ／ｇ又は＜２０ｍｇ／ＫＯＨ／ｇ又は＜１５ｍｇ／ＫＯＨ／ｇ又は＜１０ｍｇ／ＫＯＨ／ｇ又は＜５ｍｇ／ＫＯＨ／ｇである。
【００７３】
一部の態様において、淡色ロジンエステルは、熱熟成時に色の安定性を示し、９６時間にわたって１７７℃の温度に加熱すると５．０以下（例えば、３．０以下又は１．０以下）のガードナー色単位の変化を示す。いくつかの実施形態において、ロジンエステルは、０〜５．０、０．１〜５．０、０．２〜５、０．３〜５．０、０．５〜５．０、１．０〜５．０、２．５〜５．０、３．０〜５．０、３．５〜５．０、４．０〜５．０又は４．５〜５．０ガードナー色単位の変化を示す。
【００７４】
いくつかの態様において、淡色ロジンエステルは、示差走査熱量（ＤＳＣ）の方法による測定で、−８０℃〜１００℃又は−３０℃〜８０℃又は０℃〜７０℃のガラス転移温度（Ｔｇ）を有する。
【００７５】
実施形態において、淡色ロジンエステルは、環球法を用いた測定で、０〜１５０℃又は５０〜１３０℃又は７０〜１２０℃の軟化点を有する。実施形態において、ロジンエステルは、２０℃及び１気圧で液体（例えば、粘性液体）であってよい。
【００７６】
一実施形態において、淡色ロジンエステルは、１ｐｐｍ〜２００ｐｐｍ又は５ｐｐｍ〜１５０ｐｐｍ又は０．０００５重量％〜０．０１５重量％の量の共触媒の残留量を有することを特徴とする。
【００７７】
実施形態において、残留共触媒の量は、ロジンエステルを調製する反応に最初に使用された共触媒の量の＞０．００００１％から１００％未満の範囲である。
【００７８】
一実施形態において、製造された淡色ロジンエステル組成物は、＜３のニートガードナー色を有し、＜３０ｍｇ  ＫＯＨ／グラムの酸価の値、＜３０％のＰＡＮ値、及び＜３０ｍｇ  ＫＯＨ／ｇのヒドロキシル価を有する。
【００７９】
用途：淡色ロジンエステル組成物は、接着剤（例えば、ホットメルト接着剤など）、ホットメルト接着剤及び感圧接着剤中の粘着付与剤、接着剤水性分散液のような接着剤分散液、ゴム及び各種プラスチック用の調整剤、合成ゴム用の乳化剤、チューインガム用の基材、コーティング組成物中の樹脂、インク、製紙用のサイズ剤、アスファルトマーキング、舗装マーキング、路面マーキング、インク、コーティング、ゴム（例えば、タイヤ及びタイヤトレッド）、シーラント、可塑剤を含む、さまざまな用途に使用され得る。淡色ロジンエステルはまた、チューインガムベース中の軟化剤及び可塑剤として、飲料の増量剤及び混濁剤として、界面活性剤、界面活性調節剤又は分散剤として、ワックス及びワックスベースの艶出し剤中の添加剤、スキン製品及び化粧品配合物（例えば、マスカラ）の改質剤、電気産業においては絶縁体として、塗料や他の木材処理製品の製造における、木製ボートの船体の処理における乾性油として、石鹸において、キャンドルにおいて、自動車用途の潤滑剤及びエンジン潤滑剤、バイオディーゼルの製造のための、生分解性油圧作動油の製造のための、金属加工及びその他の産業用途、相変化材料として又はコンクリートの硬化剤として、さまざまな追加的な用途にも使用できる。
【００８０】
他の例には、反射マーカーのような路面マーキング、熱可塑性路面マーキング、予備成形熱可塑性舗装マーキング及び予備成形ポリマーテープが含まれる。熱可塑性バインダー系は一般に、本明細書に開示されているタイプのロジンエステルに基づいており、可塑剤、ガラスビーズ（又は他のオプティクス）、顔料及び充填剤もまた含む。淡色ロジンエステルは、路面のマーキング用途への改善のために、より明るく鮮明な色合いを持っている。一実施形態において、ロジンエステルは、路面マーキング配合物に使用され、路面マーキング配合物の総重量に対して、５〜２５重量％又は１０〜２０重量％の淡色ロジンエステルを含んでもよい。路面マーキング配合物は、ポリマー（例えば、１つ以上のエチレン性不飽和モノマー由来のポリマー）を、例えば、熱可塑性路面マーキング配合物の０．１〜１．５重量％、さらに含んでもよい。製剤は、顔料（例えば、１〜１０重量％の二酸化チタン）、ガラスビーズ（例えば、２５〜５０重量％）及び充填剤（例えば、組成物のバランスを１００％重量まで構成する炭酸カルシウム）をさらに含んでもよい。製剤は、油（例えば、１〜５重量％の鉱油）、ワックス（例えば、１〜５重量％のパラフィンベースのワックス又は合成フィッシャー・トロプシュワックス（Ｆｉｓｃｈｅｒ−Ｔｒｏｐｓｃｈ  ｗａｘ））、安定剤（例えば、０．１〜０．５重量％のステアリン酸）、並びに任意選択的に、ロジンエステル以外の追加のポリマー及び／又はバインダーをさらに含んでもよい。
【００８１】
いくつかの実施形態において、淡色ロジンエステルはホットメルト接着剤に使用される。接着剤中のポリマーは、任意の適切なポリマーであってもよい。ポリマーは、例えば、ポリアクリレート、ポリオレフィン、ポリアミド、ポリビニルエーテル、ポリウレタン、ポリエステル、ポリビニルエステル、それらのコポリマー又はそれらのブレンドであってもよい。いくつかの場合、ポリマーは１つ以上のエチレン性不飽和モノマーから誘導することができる。いくつかの態様において、ポリマーは、エチレン及びｎ−ブチルアクリレートのコポリマー；スチレン並びに、イソプレン及びブタジエンの１つ以上とのコポリマー；スチレン並びに、イソプレン及びブタジエンの１つ以上とのブロックコポリマー；スチレン並びに、イソプレン及びブタジエンの１つ以上との水素化ブロックコポリマー（ここで、イソプレン及びブタジエンの１つ以上が水素化されている又は部分的に水素化されている）；１つ以上のエチレン性不飽和モノマーから誘導されたポリマー；酢酸ビニルから誘導されたポリマーの任意のものを含むことができる。ホットメルト接着剤は、粘着付与剤、ワックス、安定剤（例えば、酸化防止剤）、テンプレート剤、顔料及び染料、可塑剤、充填剤及びフィッシャー・トロプシュワックス又はパラフィンワックスのような１つ以上のワックスを含む、１つ以上の追加的な成分を含んでもよい。
【００８２】
一態様において、接着剤組成物は、全ての接着剤組成物に基づいて１５重量％から６０重量％又は２５〜４５重量％の量の淡色ロジンエステルを含んでもよい。ホットメルト接着剤組成物は、組成物の総量に対して１５〜６０重量％、あるいは２５〜４５重量％の淡色ロジンエステルを含んでもよい。感圧接着剤は、感圧接着剤組成物の総重量に対して５〜６０重量％、２５〜４５重量％の量の淡色ロジンエステルを含んでもよい。
【実施例】
【００８３】
実施例：実施例は、明細書又は特許請求の範囲を限定することを意図したものではない。
【００８４】
ヒドロキシル価はＤＩＮ  ５３２４０−２に従って測定された。酸価は、ＡＳＴＭ  Ｄ４６５−０５（２０１０）に従って測定された。軟化点は、ＡＳＴＭ  Ｅ２８−９９（２００９）に従って測定された。ＰＡＮ番号は、ＡＳＴＭ  Ｄ５９７４−００（２０１０）に従って測定された。ガードナースケールカラー（ニート、ＡＳＴＭ  Ｄ１５４４−０４（２０１０）に従って測定）及びハーゼンカラー（ＡＳＴＭ  Ｄ１２０９）は、Ｄｒ  Ｌａｎｇｅ  ＬＩＣＯ  ２００比色計で測定した。ガラス転移温度（Ｔｇ）はＤＳＣによって測定された。
【００８５】
ロジンエステル製剤：ＳＹＬＶＡＲＯＳ（商標）９０トール油ロジン（色７．３Ｇ、ＡＮ  １７５．８ｍｇ  ＫＯＨ／ｇ）を実施例１〜８で使用した。実施例９及び１０では、ＳＹＬＶＡＲＯＳ（商標）９０（５．４Ｇ、ＡＮ  １７７．２ｍｇ  ＫＯＨ／ｇ）を使用した。実施例１〜１０のロジンエステル調製の最後に、ＡＯ（Ｉｒｇａｎｏｘ（商標）５６５、エステル化反応における適用したロジン仕込量に対して０．０８重量％）を加えて、１８０℃で１５分間、混合した。グリセロール（９９％、Ｍｅｒｃｋ）、ペンタエリスリトール（９９％）、９−フルオレノン（９８％、Ｓｉｇｍａ−Ａｌｄｒｉｃｈ）、キサントン（９９％、Ａｌｆａ  Ａｅｓａｒ）、Ｒｏｓｉｎｏｘ（商標）（ポリ−ｔｅｒｔ−ブチルフェノールジスルフィド、Ａｒｋｅｍａ  Ｉｎｃ．）、ステアリン酸（試薬グレード９５％、Ｓｉｇｍａ−Ａｌｄｒｉｃｈ）、アジピン酸（９９％、Ａｃｒｏｓ  Ｏｒｇａｎｉｃｓ）、１，４−シクロヘキサンジメタノール（９９％、ｃｉｓとｔｒａｎｓの混合物、Ｓｉｇｍａ−Ａｌｄｒｉｃｈ）及びＩｒｇａｎｏｘ（商標）１４２５（ＢＡＳＦ）が適用された。真空蒸留装置：Ｅｄｗａｒｄｓ  ＲＶ５  ２ステージロータリーベーンポンプ及びＶａｃｕｕｂｒａｎｄ  ＣＶＣ  ３０００真空コントローラー。実施例１〜９においては、高さ４ｃｍの低蒸留ブリッジを使用することにより真空蒸留が行われた。実施例１０においては、ビグロー蒸留塔（高さ４２ｃｍ、有効高さ３０ｃｍ）が適用された。略語：ＡＮ；酸価、ＯＨ；ヒドロキシル価、Ｎ２；窒素ガス、ＳＰ；軟化点、ＡＯ；酸化防止剤、ｇ；グラム、分；分、ｈ；時間、Ｇ；ガードナー（ニート）、ｒｐｍ；毎分回転数。
【００８６】
実施例１  比較例：ＳＹＬＶＡＲＯＳ（商標）９０（２２０．９９ｇ）を四つ口フラスコ（０．５Ｌ）に入れ、Ｎ２雰囲気中で１８０℃に加熱した。ロジンが完全に融解した後、得られた溶液を機械的に攪拌した（攪拌速度３００ｒｐｍ）。グリセロール（１９．３８ｇ）、Ｉｒｇａｎｏｘ（商標）１４２５（０．７７１ｇ）及びＲｏｓｉｎｏｘ（商標）（０．７７３ｇ）を加えた。反応混合物を２７５℃（３０℃／ｈ）に加熱し、続いて生成した水を蒸気として逃がしながら、２７５℃で７時間、保持した。２７５℃で１時間のＮ２散布で残留揮発物を除去した。得られた反応混合物を１８０℃に冷却した。ＡＯ（Ｉｒｇａｎｏｘ（商標）５６５）を加え、得られた混合物を１５分間撹拌し、ロジンエステル（４．０Ｇ、ＡＮ  ９．４ｍｇ  ＫＯＨ／ｇ、ＯＨ  ４．６ｍｇ  ＫＯＨ／ｇ、ＰＡＮ  ２６．６％、Ｔｇ３８℃、ＳＰ  ８５℃）を得た。
【００８７】
実施例２  比較例：ＳＹＬＶＡＲＯＳ（商標）９０（３５０．１５ｇ）を減圧下（１．５ｍｂａｒ）で蒸留し、１３０〜２２０℃（蒸留物の蒸留温度）で収集した蒸留ロジン（色６．１Ｇ、ＡＮ  １８８．１ｍｇ  ＫＯＨ／ｇ）を得た。ほとんどの蒸留物は１８５〜２００℃の間に収集された。２８５．９２ｇの蒸留ロジンを、実施例１と同様にＩｒｇａｎｏｘ（商標）１４２５（０．９９５ｇ）及びＲｏｓｉｎｏｘ（商標）（１．０１ｇ）の存在下でグリセロール（２６．８３ｇ）と反応させ、ロジンエステル（３．２Ｇ、ＡＮ  ８．０ｍｇ  ＫＯＨ／ｇ、ＯＨ  ０ｍｇ  ＫＯＨ／ｇ、ＰＡＮ  ２５．９％、Ｔｇ４１℃、ＳＰ  ８５℃）を得た。
【００８８】
実施例３  比較例：ＳＹＬＶＡＲＯＳ（商標）９０（２１７．３２ｇ）を撹拌（３００ｒｐｍ）し、Ｎ２雰囲気中、２８０℃で２時間加熱して精製ロジン組成物を得て、その後、得られた精製ロジンを実施例２と同様に真空蒸留（１．５ｍｂａｒ）し、蒸留ロジン（４．０Ｇ、ＡＮ  １７７．３ｍｇ  ＫＯＨ／ｇ）を得た。１６５．９２ｇの得られた蒸留ロジンを、実施例１と同様にＩｒｇａｎｏｘ（商標）１４２５（０．５７３ｇ）及びＲｏｓｉｎｏｘ（商標）（０．５８７ｇ）の存在下でグリセロール（１５．１８ｇ）と反応させて、ロジンエステル（３．１Ｇ、ＡＮ  ８．６ｍｇ  ＫＯＨ／ｇ、ＯＨ  ０．０ｍｇ  ＫＯＨ／ｇ、ＰＡＮ  ２５．０％、Ｔｇ４０℃、ＳＰ  ８５℃）を得た。
【００８９】
実施例４：ＳＹＬＶＡＲＯＳ（商標）９０（２３０．３８ｇ）を加熱し、続いて実施例３と同様に減圧（１．４ｍｂａｒ）下で蒸留し、蒸留ロジン（４．０Ｇ、ＡＮ１７７．３ｍｇ  ＫＯＨ／ｇ）を得た。１７７．６２ｇの得られた蒸留ロジンを、実施例１と同様にＲｏｓｉｎｏｘ（商標）（０．６２１ｇ）、Ｉｒｇａｎｏｘ（商標）１４２５（０．６２６ｇ）及び９−フルオレノン（０．３６１ｇ）の存在下でグリセロール（１５．５５ｇ）と２７５℃で７時間、反応させ、淡色ロジンエステル（２．２Ｇ、ＡＮ  ９．１ｍｇ  ＫＯＨ／ｇ、ＯＨ  ０．０ｍｇ  ＫＯＨ／ｇ、ＰＡＮ  ２６．５％、Ｔｇ４０℃、ＳＰ  ８６℃）を得た。
【００９０】
実施例５：ＳＹＬＶＡＲＯＳ（商標）９０（３０５．５２ｇ）を９−フルオレノン（０．６１７ｇ）の存在下で加熱し、続いて実施例３と同様に減圧（１．７ｍｂａｒ）下で蒸留して、蒸留ロジン（ＡＮ  １７６．３ｍｇ  ＫＯＨ／ｇ）を得た。２４５．１ｇの蒸留ロジンを、実施例１と同様にＲｏｓｉｎｏｘ（商標）（０．８６ｇ）及びＩｒｇａｎｏｘ（商標）１４２５（０．８６ｇ）の存在下で、グリセロール（２１．２１ｇ）と反応させて、淡色ロジンエステル（１．９Ｇ、ＡＮ  １９．４ｍｇ  ＫＯＨ／ｇ、ＯＨ  ０．２ｍｇ  ＫＯＨ／ｇ、ＰＡＮ  ２４．１％、Ｔｇ３７℃、ＳＰ  ８３℃）を得た。
【００９１】
実施例６：ＳＹＬＶＡＲＯＳ（商標）９０（３１１．４３ｇ）をＲｏｓｉｎｏｘ（商標）（０．１０６ｇ）及び９−フルオレノン（０．６２ｇ）の存在下で加熱し、続いて実施例３と同様に減圧（１．０ｍｂａｒ）下で蒸留して、蒸留ロジン（３．１Ｇ、ＡＮ  １７２．５ｍｇ  ＫＯＨ／ｇ）を得た。２２０．４６ｇの蒸留ロジンを、実施例１と同様にＩｒｇａｎｏｘ（商標）１４２５（０．７７３ｇ）及びＲｏｓｉｎｏｘ（商標）（０．７７２ｇ）の存在下、グリセロール（１８．７３ｇ）と反応させ、２時間の代わりに１時間のＮ２散布を適用させることにより、淡色ロジンエステル（２．２Ｇ、ＡＮ  １２．３ｍｇ  ＫＯＨ／ｇ、ＯＨ  ０．１ｍｇ  ＫＯＨ／ｇ、ＰＡＮ  ２２．６％、Ｔｇ３９℃、ＳＰ  ８５℃）を得た。
【００９２】
実施例７：ＳＹＬＶＡＲＯＳ（商標）９０（２９２．４１ｇ）を、Ｒｏｓｉｎｏｘ（商標）（１．０２６ｇ）及び９−フルオレノン（０．５７９ｇ）の存在下、２７５℃で３時間加熱し、続いて実施例３と同様に減圧下（１．７ｍｂａｒ）で蒸留して、蒸留ロジン（１．３Ｇ、ＡＮ  １６１．５ｍｇ  ＫＯＨ／ｇ）を得た。蒸留残渣の量は３５．７５ｇであった。２４４．３１ｇの蒸留ロジンを、実施例１と同様にＩｒｇａｎｏｘ（商標）１４２５（０．８４ｇ）、キサントン（０．７３６ｇ）及びＲｏｓｉｎｏｘ（商標）（０．８６５ｇ）の存在下、ペンタエリスリトール（２１．３３ｇ）と２７５℃で７時間の代わりに８時間、反応させ、Ｎ２散布を１時間の代わりに２時間、適用させることによって、淡色ロジンエステル（０．７Ｇ、ＡＮ  ４．７ｍｇ  ＫＯＨ／ｇ、ＯＨ  ０．０ｍｇ  ＫＯＨ／ｇ、ＰＡＮ  ８．７％、Ｔｇ５３℃、ＳＰ  １００℃）を得た。
【００９３】
実施例８：ＳＹＬＶＡＲＯＳ（商標）９０（２４３．７８ｇ）をＲｏｓｉｎｏｘ（商標）（０．８５２ｇ）及びキサントン（０．４７５ｇ）の存在下、２７５℃で３時間加熱し、続いて実施例３と同様に減圧下（１．５ｍｂａｒ）で蒸留し、蒸留ロジン（１７９．６ｇ、１．２Ｇ、ＡＮ  １５３．８ｍｇ  ＫＯＨ／ｇ）及び２５．９８ｇの蒸留残渣を得た。１７６．２４ｇの蒸留ロジンを、実施例１と同様にＩｒｇａｎｏｘ（商標）１４２５（０．６３ｇ）の存在下、ペンタエリスリトール（１４．５８ｇ）と２７５℃で７時間の代わりに８時間、反応させ、Ｎ２散布を１時間の代わりに２時間、適用させることによって、淡色ロジンエステル（２．５Ｇ、ＡＮ  １．９ｍｇ  ＫＯＨ／ｇ、ＯＨ  ０．０ｍｇ  ＫＯＨ／ｇ、ＰＡＮ  １６．２％、Ｔｇ５７℃、ＳＰ  １０１℃）を得た。
【００９４】
実施例９：ＳＹＬＶＡＲＯＳ（商標）９０（２７１．１２ｇ）を攪拌（１５０ｒｐｍ）し、Ｒｏｓｉｎｏｘ（商標）（０．８１ｇ）及びキサントン（０．２８ｇ）の存在下、Ｎ２雰囲気中、２７５℃で３時間加熱した。続いて、２６０．６３ｇの得られた精製ロジンを、実施例３と同様に減圧下（１．１ｍｂａｒ）で蒸留して、蒸留ロジン（２２８．１ｇ、０．９Ｇ、１９５ハーゼン、ＡＮ  １５８．９ｍｇ  ＫＯＨ／ｇ）及び２３．３ｇの蒸留残渣を得た。２２０．０８ｇの蒸留ロジンを、実施例１と同様に、２７５℃で７時間の代わりに８時間、Ｉｒｇａｎｏｘ（商標）１４２５（０．７６３ｇ）、キサントン（０．４４ｇ）、Ｒｏｓｉｎｏｘ（商標）（０．２２ｇ）の存在下で、ペンタエリスリトール（１８．７０ｇ）、ＳＹＬＦＡＴ（商標）ＦＡ２トール油脂肪酸（８０．０ｇ、カラー３Ｇ、ＡＮ  １９６ｍｇ  ＫＯＨ／ｇ）及びアジピン酸（６．０４ｇ）と、混合物を最初に１７０℃〜２１０℃（１５℃／ｈ）及び２１０℃〜２７５℃（３０℃／ｈ）に加熱するという改変とともに反応させ、１時間の代わりに２時間のＮ２散布を適用させることによって、淡色ロジンエステル（１．８Ｇ、ＡＮ  ８．８ｍｇ  ＫＯＨ／ｇ、ＯＨ  ０．０ｍｇ  ＫＯＨ／ｇ、ＰＡＮ  ９．３％、Ｔｇ−２１℃）を得た。
【００９５】
実施例１０：ＳＹＬＶＡＲＯＳ（商標）９０（２５７．４３ｇ）を撹拌し（１５０ｒｐｍ）、活性炭（７．７７ｇ、ＣｏｌｏｒＳｏｒｂ（商標）ＨＰ１２０Ｎ、Ｊａｃｏｂｉ  Ｃａｒｂｏｎｓ）及びキサントン（０．５０５ｇ）の存在下で、Ｎ２雰囲気中、２７５℃で３時間加熱した。続いて、得られた精製ロジンを減圧下（１．０〜２．０ｍｂａｒ）でビグロー蒸留カラムを用いて蒸留し、蒸留ロジン画分（０．５Ｇ、１２８ハーゼン、ＡＮ  １７３．１ｍｇ  ＫＯＨ／ｇ）を得た。６０．８７ｇの蒸留ロジンを、実施例９と同様にＩｒｇａｎｏｘ（商標）１４２５（０．４２９ｇ）、キサントン（０．３４５ｇ）及びＲｏｓｉｎｏｘ（商標）（０．４６７ｇ）の存在下で、１，４−シクロヘキサンジメタノール（２４．６５ｇ）及びステアリン酸（５５．８ｇ）と反応させ、淡色ロジンエステル（１０４．３７ｇ、１．４Ｇ、ＡＮ  １．０ｍｇ  ＫＯＨ／ｇ）を得た。
【外国語明細書】
2020100615000001.pdf